СПОСОБ ПОЛУЧЕНИЯ БРОМИРОВАННОГО ЭЛАСТОМЕРА, ОБЛАДАЮЩЕГО УЛУЧШЕННОЙ СТАБИЛЬНОСТЬЮ ВЯЗКОСТИ ПО МУНИ

1. Способ улучшения стабильности вязкости по Муни бромированного эластомера, способ включает:
4
7
4
7
a. полимеризацию С-С-изомоноолефина и по меньшей мере одного мономера или другого полимеризующегося звена с получением эластомера, образованного из С-С-изомоноолефина;
4
7
b. введение во взаимодействие эластомера, образованного из С-С-изомоноолефина, с галогенирующим реагентом и эмульсией в секции бромирования с получением выходного потока, содержащего бромированный эластомер;
c. нейтрализацию выходного потока, содержащего бромированный эластомер, с использованием нейтрализующего реагента и воды с получением нейтрализованного выходного потока;
d. выпаривание углеводородного растворителя из нейтрализованного выходного потока с получением содержащей бромированный эластомер суспензии; и
e. извлечение бромированного эластомера из содержащей бромированный эластомер суспензии, где в способе стабилизатор вязкости по Муни добавляют до выпаривания углеводородного растворителя.
2. Способ по п. 1, в котором стабилизатор вязкости по Муни добавляют а) к выходному потоку, содержащему бромированный эластомер, до проведения нейтрализации, b) во время проведения нейтрализации потока, содержащего бромированный эластомер, или с) к нейтрализованному выходному потоку до выпаривания углеводородного растворителя.
3. Способ получения бромированного эластомера, способ включает:
4
7
4
7
a. полимеризацию С-С-изомоноолефина и по меньшей мере одного мономера или другого полимеризующегося звена с получением эластомера, образованного из С-С-изомоноолефина;
4
7
b. добавление первой порции стабилизатора вязкости по Муни к эластомеру, образованному из С-С-изомоноолефина;
4
7
c. введение во взаимодействие эластомера, образованного из С-С-изомоноолефина, с галогенирующим реагентом и эмульсией в секции бромирования с получением выходного потока, содержащего бромированный эластомер, где в секцию бромирования добавляют необязательную порцию стабилизатора вязкости по Муни;
d. добавление порции стабилизатора вязкости по Муни к выходному потоку, содержащему бромированный эластомер;
e. нейтрализацию выходного потока, содержащего бромированный эластомер, с использованием нейтрализующего реагента и воды с получением нейтрализованного выходного потока, где к нейтрализованному выходному потоку добавляют необязательную порцию стабилизатора вязкости по Муни;
f. выпаривание углеводородного растворителя из нейтрализованного выходного потока с получением содержащей бромированный эластомер суспензии;
g. извлечение бромированного эластомера из содержащей бромированный эластомер суспензии, где к бромированному эластомеру добавляют необязательную порцию стабилизатора вязкости по Муни.
4. Способ по п. 2 или 3, в котором значение вязкости по Муни извлеченного бромированного эластомера не увеличивается более, чем примерно на 15 единиц Муни, при обработке при 33°C в течение 1 года.
5. Способ по любому из пп. 2-4, в котором во время проведения способа получения бромированного эластомера добавляют более примерно 500 част./млн стабилизатора вязкости по Муни.
6. Способ по любому из пп. 2-5, в котором стабилизатор вязкости по Муни представляет собой по меньшей мере один, выбранный из группы, включающей стерически затрудненный простой нитроксильный эфир, стерически затрудненный нитроксильный радикал, стерически затрудненные фенольные смолы, фосфиты и их комбинации.
7. Способ по любому из пп. 2-6, в котором галогенирующий реагент представляет собой по меньшей мере один, выбранный из группы, включающей молекулярный бром, хлорид брома, бромид водорода и бромид натрия.
8. Способ по любому из пп. 2-7, в котором эмульсия содержит окислительный реагент, воду, растворитель и поверхностно-активное вещество.
9. Способ по п. 8, в котором окислительным реагентом является вещество, которое содержит кислород, представляющее собой по меньшей мере один, выбранный из группы, включающей растворимый в воде кислородсодержащий реагент, пероксид водорода, органический пероксид водорода, хлорат натрия, бромат натрия, гипохлорит натрия, гипобромит натрия, оксиды азота, озон, пероксид мочевины, надтитановую, надциркониевую, надхромовую, надмолибденовую, надвольфрамовую, надурановую, надборную, надфосфорную, надпирофосфорную, надсерную, хлорную, перхлорную кислоту и их комбинации.
10. Способ по п. 8, в котором окислительным реагентом является растворимый в воде кислородсодержащий реагент.
1
6
11. Способ по п. 8, в котором растворитель представляет собой по меньшей мере один, выбранный из группы, включающей пентан, гексан, гептан, моно-, ди- или тригалогенированный парафиновый С-С-углеводород, метилхлорид и их комбинации.
12. Способ по любому из пп. 2-8, в котором секция бромирования представляет собой резервуар с перемешиванием и с перемешанными потоками, обычный резервуар с перемешиванием, колонну с насадкой или трубку.
13. Изделие, изготовленное из бромированного эластомера, полученного способом по любому из пп. 2-8, где изделием является герметизирующий слой покрышки или камера покрышки, или оно в виде слоя включено в покрышку, надувную камеру, шланг, ленту, пневматическую рессору или подложку для кузова машины.
4
7
14. Бромированный эластомер, содержащий С-С-изомоноолефина и по меньшей мере один мономер или полимеризующееся звено, выбранное из группы, включающей изопрен и алкилстирол, где значение вязкости по Муни бромированного эластомера не увеличивается более, чем примерно на 15 единиц Муни при обработке при 33°C в течение 1 года.
15. Бромированный эластомер по п. 14, где эластомер содержит от 0,001 до 0,2 мол.% аллилового спирта.